(57)【特許請求の範囲】
【請求項１】
セメント製造設備から排出される燃焼ガスに含まれるタリウムを回収する方法であって、
前記セメント製造設備のサスペンションプレヒータのガス出口またはセメントキルンの脱塩装置のガス出口より下流の燃焼ガスの流路にて該燃焼ガスに含まれる塵埃を捕集し、次いで、この捕集された塵埃を水酸化ナトリウムおよび／または水酸化カリウムを水に添加してなる強アルカリ水を用いて洗浄してスラリーまたは水溶液を得、次いで、このスラリーまたは水溶液を固液分離し、タリウムを回収することを特徴とするセメント製造設備におけるタリウムの回収方法。
【請求項２】
前記固液分離により得られた濾液に直流電流を通電することにより、この濾液に溶存するタリウムイオンを酸化タリウムとして析出させ、この酸化タリウムを前記濾液から分離することを特徴とする請求項１記載のセメント製造設備におけるタリウムの回収方法。
【請求項３】
セメント製造設備から排出される燃焼ガスに含まれるタリウムを回収する装置であって、
前記セメント製造設備のサスペンションプレヒータのガス出口またはセメントキルンの脱塩装置のガス出口より下流の燃焼ガスの流路にて該燃焼ガスに含まれる塵埃を捕集する捕集手段と、この捕集された塵埃を水酸化ナトリウムおよび／または水酸化カリウムを水に添加してなる強アルカリ水を用いて洗浄してスラリーまたは水溶液を得る水洗手段と、この水洗手段にて得られたスラリーまたは水溶液を固液分離し、前記スラリーまたは水溶液からタリウムを分離する固液分離手段と、を備えてなることを特徴とするセメント製造設備におけるタリウムの回収装置。
【請求項４】
前記捕集手段は、前記燃焼ガスを加湿しそれに含まれる塵埃を凝集させて捕集する調湿塔、前記燃焼ガスに含まれる塵埃を帯電させて吸着する電気集塵機、前記燃焼ガスに含まれる塵埃をフィルタにより捕集するバグフィルタ、のいずれか１種または２種以上により構成されていることを特徴とする請求項３記載のセメント製造設備におけるタリウムの回収装置。
【請求項５】
前記固液分離手段により得られた濾液に直流電流を通電することにより、この濾液に溶存するタリウムを酸化タリウムとして析出させ、この酸化タリウムを前記濾液から分離するタリウム分離手段を備えてなることを特徴とする請求項３または４記載のセメント製造設備におけるタリウムの回収装置。
【発明の詳細な説明】
【技術分野】
【０００１】
本発明は、セメント製造設備におけるタリウムの回収方法及び回収装置に関し、更に詳しくは、セメント製造設備から排出される燃焼ガスに含まれる有用な金属の一種であるタリウム（Ｔｌ）を、高純度で回収することが可能なセメント製造設備におけるタリウムの回収方法及び回収装置に関するものである。
【背景技術】
【０００２】
近年、地球環境の保護の高まりにより、セメント製造設備においても産業廃棄物を有効利用することが行われている。
この産業廃棄物には塩素等の揮発性成分が含まれているので、脱塩装置等を用いて取り除く必要がある。この脱塩装置は、セメントキルンと予熱機の間で揮発と凝縮を繰り返すことで濃縮した塩素等の揮発性成分を取り除くために、セメントキルンの窯尻部から排ガスを抽気し冷却することにより、塩素化合物を主とする揮発性成分を固化させた塩素バイパスダストを生成させ、この塩素バイパスダストを系外に排出することで、塩素をセメントキルン内から除去する装置である。
【０００３】
ところで、この脱塩装置にて発生した塩素バイパスダストには、有用な金属であるタリウムが含まれているので、このタリウムを回収して再利用することが望まれている。
そこで、セメント製造工程から３００℃以上かつ９００℃以下のセメントキルン燃焼ガスの一部を抽気し、この抽気した燃焼ガスを徐塵することなく冷却して該燃焼ガスに含まれるダスト（塵埃）を捕集することにより、セメント製造工程からタリウム、鉛、セレン等の金属を回収する方法（特許文献１）、あるいは、セメント製造設備のプレヒータから２００℃〜８００℃の排ガスを抜き取り、この排ガス中から、タリウム、鉛、カドミウム、亜鉛、水銀等の有用金属を回収する方法（特許文献２）等が提案されている。
【特許文献１】特開２００６−３４７７９４号公報
【特許文献２】特開２００７−１３０５６５号公報
【発明の開示】
【発明が解決しようとする課題】
【０００４】
しかしながら、従来の各々の有用金属の回収方法においては、確かに、タリウムを回収することはできるものの、この回収したタリウムには、鉛、セレン、カドミウム、亜鉛、水銀、等の有用金属が多く含まれているために、高純度のタリウムを得るためには、回収したタリウムを再度精製する必要があり、したがって、工程が増加し、タリウム回収に要するコストが大きくなってしまうという問題点があった。
【０００５】
本発明は、上記の課題を解決するためになされたものであって、セメント製造設備から排出される燃焼ガスに含まれる有用な金属の一種であるタリウムを、再度精製することなく、高純度で回収することができ、しかも、タリウム回収に要するコストが安価であるセメント製造設備におけるタリウムの回収方法及び回収装置を提供することを目的とする。
【課題を解決するための手段】
【０００６】
本発明は、上記課題を解決するために、次の様なセメント製造設備におけるタリウムの回収方法及び回収装置を提供した。
すなわち、本発明のセメント製造設備におけるタリウムの回収方法は、セメント製造設備から排出される燃焼ガスに含まれるタリウムを回収する方法であって、前記セメント製造設備のサスペンションプレヒータのガス出口またはセメントキルンの脱塩装置のガス出口より下流の燃焼ガスの流路にて該燃焼ガスに含まれる塵埃を捕集し、次いで、この捕集された塵埃を水酸化ナトリウムおよび／または水酸化カリウムを水に添加してなる強アルカリ水を用いて洗浄してスラリーまたは水溶液を得、次いで、このスラリーまたは水溶液を固液分離し、タリウムを回収することを特徴とする。
【０００７】
このタリウムの回収方法では、セメント製造設備のサスペンションプレヒータのガス出口またはセメントキルンの脱塩装置のガス出口より下流の燃焼ガスの流路にて該燃焼ガスに含まれる塵埃を捕集した後、この捕集された塵埃を水酸化ナトリウムおよび／または水酸化カリウムを水に添加してなる強アルカリ水を用いて洗浄してスラリーまたは水溶液とし、このスラリーまたは水溶液を固液分離することにより、分離された濾液中にタリウムが高純度で残留することとなり、高純度のタリウムが容易に得られる。一方、分離された固形分は、セメント製造設備のセメント原料として有効利用される。
【０００８】
また、サスペンションプレヒータのガス出口またはセメントキルンの脱塩装置のガス出口より下流の燃焼ガスは、サスペンションプレヒータから抽気した燃焼ガスと比べて温度が低いものであるから、別途冷却手段を用いて冷却する必要もなく、高純度のタリウムが効率的に得られる。
【０００９】
また、水酸化ナトリウムおよび／または水酸化カリウムを水に添加してなる強アルカリ水を用いて前記塵埃を洗浄することにより、強アルカリ水により塵埃に含まれるタリウムが容易に溶出し、タリウムの濃度が高いスラリーまたは水溶液が容易に得られる。
【００１０】
前記濾液に直流電流を通電することにより前記濾液に溶存するタリウムを酸化タリウムとして析出させ、この酸化タリウムを前記濾液から分離することが好ましい。
このタリウムの回収方法では、濾液に直流電流を通電することにより前記濾液に溶存するタリウムを酸化タリウムとして析出させ、この酸化タリウムを前記濾液から分離することにより、通常のｐＨ調整や還元剤の投与等では沈殿し難い濾液中のタリウムを、水の電気分解とともに酸化タリウムとして析出させ、この析出物を分離する。これにより、濾液中のタリウムが容易に取り除かれるとともに、析出する酸化タリウムの純度が高まる。
【００１１】
本発明のセメント製造設備におけるタリウムの回収装置は、セメント製造設備から排出される燃焼ガスに含まれるタリウムを回収する装置であって、前記セメント製造設備のサスペンションプレヒータのガス出口またはセメントキルンの脱塩装置のガス出口より下流の燃焼ガスの流路にて該燃焼ガスに含まれる塵埃を捕集する捕集手段と、この捕集された塵埃を水酸化ナトリウムおよび／または水酸化カリウムを水に添加してなる強アルカリ水を用いて洗浄してスラリーまたは水溶液を得る水洗手段と、この水洗手段にて得られたスラリーまたは水溶液を固液分離し、前記スラリーまたは水溶液からタリウムを分離する固液分離手段とを備えてなることを特徴とする。
【００１２】
このタリウムの回収装置では、捕集手段により、セメント製造設備のサスペンションプレヒータのガス出口またはセメントキルンの脱塩装置のガス出口より下流の燃焼ガスの流路にて該燃焼ガスに含まれる塵埃を捕集し、水洗手段により、この捕集された塵埃を水酸化ナトリウムおよび／または水酸化カリウムを水に添加してなる強アルカリ水を用いて洗浄してスラリーまたは水溶液を得、固液分離手段により、このスラリーまたは水溶液を固液分離し、前記スラリーまたは水溶液からタリウムを分離する。
これにより、タリウムは分離された濾液中に高純度で残留することとなり、高純度のタリウムが容易に得られる。一方、分離された固形分は、セメント製造設備のセメント原料として有効利用される。
【００１３】
前記捕集手段は、前記燃焼ガスを加湿しそれに含まれる塵埃を凝集させて捕集する調湿塔、前記燃焼ガスに含まれる塵埃を帯電させて吸着する電気集塵機、前記燃焼ガスに含まれる塵埃をフィルタにより捕集するバグフィルタ、のいずれか１種または２種以上により構成されていることを特徴とする。
【００１４】
このタリウムの回収装置では、捕集手段を、燃焼ガスを加湿しそれに含まれる塵埃を凝集させて捕集する調湿塔、燃焼ガスに含まれる塵埃を帯電させて吸着する電気集塵機、燃焼ガスに含まれる塵埃をフィルタにより捕集するバグフィルタ、のいずれか１種または２種以上により構成したことにより、セメント製造設備から排出される燃焼ガス中の塵埃を、効率良く捕集することが可能になり、よって、塵埃の捕集効率が高まる。
【００１５】
前記固液分離手段により得られた濾液に直流電流を通電することにより、この濾液に溶存するタリウムイオンを酸化タリウムとして析出させ、この酸化タリウムを前記濾液から分離するタリウム分離手段を備えてなることを特徴とする。
このタリウムの回収装置では、タリウム分離手段により、濾液に直流電流を通電し、この濾液に溶存するタリウムを酸化タリウムとして析出させ、この酸化タリウムを前記濾液から分離する。これにより、通常のｐＨ調整や還元剤の投与等では沈殿し難いタリウムを、濾液中から容易に取り除くことが可能になり、高純度の酸化タリウムが容易に得られる。
【発明の効果】
【００１６】
本発明のセメント製造設備におけるタリウムの回収方法によれば、セメント製造設備のサスペンションプレヒータのガス出口またはセメントキルンの脱塩装置のガス出口より下流の燃焼ガスの流路にて該燃焼ガスに含まれる塵埃を捕集し、次いで、この捕集された塵埃を水酸化ナトリウムおよび／または水酸化カリウムを水に添加してなる強アルカリ水を用いて洗浄してスラリーまたは水溶液を得、次いで、このスラリーまたは水溶液を固液分離するので、高純度のタリウムを容易かつ安価に得ることができる。
また、分離された固形分を、セメント製造設備のセメント原料として有効利用することができ、セメント製造設備における製造コストの削減を図ることができる。
【００１７】
本発明のセメント製造設備におけるタリウムの回収装置によれば、セメント製造設備のサスペンションプレヒータのガス出口またはセメントキルンの脱塩装置のガス出口より下流の燃焼ガスの流路にて該燃焼ガスに含まれる塵埃を捕集する捕集手段と、この捕集された塵埃を水酸化ナトリウムおよび／または水酸化カリウムを水に添加してなる強アルカリ水を用いて洗浄してスラリーまたは水溶液を得る水洗手段と、この水洗手段にて得られたスラリーまたは水溶液を固液分離する固液分離手段とを備えたので、高純度のタリウムを容易かつ安価に得ることができる。
また、分離された固形分を、セメント製造設備のセメント原料として有効利用することができ、セメント製造設備における製造コストの削減を図ることができる。
【発明を実施するための最良の形態】
【００１８】
本発明のセメント製造設備におけるタリウムの回収方法及び回収装置の最良の形態について、図面に基づき説明する。
なお、本形態は、発明の趣旨をより良く理解させるために具体的に説明するものであり、特に指定のない限り、本発明を限定するものではない。
【００１９】
図１は、本発明の一実施形態のタリウムの回収装置を付設したセメント製造設備を示す模式図であり、セメント製造設備から排出される燃焼ガスに含まれるタリウムを回収するとともに、この燃焼ガスに含まれるカルシウム成分をセメント原料として有効利用するタリウム（Ｔｌ）の回収装置を付設した例である。
図において、１は多段のサイクロン１ａ〜１ｄからなるサスペンションプレヒータ、２は仮焼炉、３はセメントキルン、４はクリンカクーラ、５はスタビライザー（調湿塔）、６は電気集塵機（ＥＰ）、７はバグフィルタ、８は水洗槽（水洗手段）、９は濾過機（固液分離手段）、１０は反応析出槽１１およびタリウム分離機１２により構成されたタリウム分離装置（タリウム分離手段）、１３は煙突である。
これらスタビライザ５、電気集塵機（ＥＰ）６、バグフィルタ７、水洗槽８、濾過機９、タリウム分離装置１０により本実施形態のタリウムの回収装置が構成されている。
【００２０】
スタビライザー５は、空洞の塔に燃焼ガスの入口及び出口が設けられ、この塔内に散水装置（図示略）が設けられたもので、この塔内に、サスペンションプレヒータ１の下流側、すなわち最上段のサイクロン１ｄから排出される燃焼ガス、あるいは、セメントキルン３の窯尻部に設けられ塩素を抽気する脱塩パイパス装置から排出される燃焼ガス、のいずれかまたは双方を導入し、この塔内で散水して導入された燃焼ガスを加湿するとともに、その温度を低下させる装置である。この燃焼ガス中のダスト（塵埃）は、加湿及び温度低下に伴って凝集して塔下部に沈降し、捕集される。この燃焼ガスの入口温度は２００〜４５０℃、出口温度は１２０〜２００℃である。
【００２１】
電気集塵機６は、導入された燃焼ガス中のダスト（塵埃）を、負極線による放電で帯電させ、この燃焼ガスを一対の正極板間に導入することにより、この燃焼ガス中の帯電したダストを正極板に吸着させて集塵する装置であり、導入される燃焼ガスの温度は、一般に８５〜１８０℃である。
バグフィルタ７は、通気性を有する不織布からなる袋状のフィルタに燃焼ガスを導入し、透過させることにより、この燃焼ガス中のダスト（塵埃）を集塵する装置であり、導入される燃焼ガスの温度は、一般に８５〜１５０℃である。
【００２２】
水洗槽８は、スタビライザ５、電気集塵機６及びバグフィルタ７のうち１種または２種以上にて捕集されたダストを水洗してスラリー（または水溶液）を得る装置であり、新たな水（以下、新水とも称する）を注水して貯留し、この新水に上記のダストを投入し浸漬・攪拌して水洗することにより、このダスト中のタリウムイオンを含む水溶性成分を水中に溶出させたスラリー（または水溶液）を得る装置である。
この水洗槽８では、新水の替わりに、セメント製造設備から排出される二次水を用いることも可能である。
【００２３】
濾過機９は、例えば、加圧式の濾過機等からなるもので、水洗槽８から排出されるタリウムイオンを含むスラリー（または水溶液）をフィルタによりカルシウム成分を含むケーキ（固形分）とタリウムイオンを含む濾液に分離する装置である。カルシウム成分を含むケーキは、セメント原料として有効利用される。
反応析出槽１１は、濾過機９から排出されるタリウムイオンを含む濾液に直流電流を通電することにより、この濾液に溶存するタリウムイオンを酸化タリウムとして析出させる装置である。
【００２４】
タリウム分離機１２は、例えば、クロスフロー方式の精密濾過装置、遠心分離機等からなるもので、反応析出槽１１から排出される酸化タリウムが析出した濾液を、酸化タリウムを含むケーキ状のスラッジと濾液とに分離する装置である。
このタリウム分離機１２から排出される濾液には、微量の金属が溶存していることがある。この場合、この濾液に溶存する金属をイオン交換樹脂を用いて取り除くことが好ましい。
【００２５】
次に、本実施形態のタリウムの回収方法について、図１に基づき説明する。
本実施形態のタリウムの回収方法は、セメント製造設備のサスペンションプレヒータ１の最上段のサイクロン１ｄから排出される燃焼ガス、あるいは、セメントキルン３の窯尻部に設けられ塩素を抽気する脱塩パイパス装置（図示略）から排出される燃焼ガスに含まれるタリウムを回収する方法であり、この燃焼ガスに含まれる塵埃を捕集し、この捕集された塵埃を水洗してスラリーまたは水溶液を得、このスラリーまたは水溶液を固液分離し、タリウムを回収する方法である。
【００２６】
これらの各工程について、さらに詳細に説明する。
ここでは、ダストとしては、セメント製造設備のサスペンションプレヒータ１の最上段のサイクロン１ｄから排出される燃焼ガスをスタビライザ５、電気集塵機６、バグフィルタ７のいずれか１種または２種以上に導入して捕集されたダストを用いる。
【００２７】
［水洗工程］
水洗槽８に所定量の新水、例えば水洗する上記のダストに対して２〜４重量倍の新水を注水して貯留し、この新水に所定量のダスト投入し浸漬・攪拌して水洗し、このダスト中のタリウムイオンを含む水溶性成分を水中に溶出させたスラリー（または水溶液）とする。
【００２８】
ここで新水の注水量を上記の様に限定した理由は、注水量がダストの２重量倍以下であると、ダスト中のタリウムイオンを含む水溶性成分の溶出が不十分なものとなり、後段の濾過機９で濾過して得られるケーキ中に残存するタリウムイオンを含む水溶性成分が多くなるからである。また得られるスラリー（または水溶液）の粘性が高くなり、後の工程へのポンプ輸送が難しくなるからである。
また、注水量がダストの４重量倍以上であると、カルシウム成分や重金属類等のタリウムイオン以外の成分の溶出が多くなり、したがって、後段の工程においては、これらの成分を取り除くための薬剤の使用量が多くなるからである。
【００２９】
この水洗工程では、タリウムイオンを含む水溶性成分の溶解速度を高めるために水洗槽８内の温度を４０℃以上に高めてもよい。また、攪拌時間は１時間以内で十分タリウムイオンを含む水溶性成分を溶出させることができるが、長時間の攪拌は、ダストに含有するカルシウム等を含む塩が生成して沈殿物が生じる虞があるので好ましくない。
この水洗工程では、水酸化ナトリウム（ＮａＯＨ）および／または水酸化カリウム（ＫＯＨ）を水に溶解した強アルカリ水溶液を用いることにより、ダストに含有するタリウムの溶出量を極大化することができる。
この場合、水酸化ナトリウム水溶液や水酸化カリウム水溶液の水素イオン濃度（ｐＨ）は１３〜１４が好ましい。
【００３０】
［濾過工程］
濾過機９に水洗槽８から排出されるタリウムイオンを含むスラリー（または水溶液）を導入し、フィルタによりカルシウム成分を含むケーキ（固形分）とタリウムイオンを含む濾液に分離する。
この分離の際に、濾過機９内のケーキに残留するタリウムイオンを含む水溶性成分を、新水で洗浄することが好ましい。この新水を用いた洗浄は、濾過機９を加圧した状態でケーキに一方向から新水を圧送することにより、少ない水量で効率のよい洗浄を行うことができる。
この洗浄のために使用する新水は、水洗されるダスト量に対して０．５〜２．０重量倍が好ましい。
【００３１】
この新水を用いた洗浄により、ケーキに残留するタリウムイオンを含む水溶性成分を十分に除去することができる。
また、得られたケーキは、含水率が比較的低いことから、直接セメント製造設備に送られ他のセメント原料に混合され、乾燥・粉砕の後、粉末セメント原料としてセメント焼成工程にて再循環使用され、セメントクリンカとして焼成される。
【００３２】
「反応析出工程」
反応析出槽１１に濾過機９から排出されるタリウムイオンを含む濾液を投入し、この濾液に電極を介して通電を行い、濾液中の一部の水を電気分解することによって同時に溶存するタリウムイオンを酸化タリウムとして析出させ、微細な懸濁物質に変化させる。
この電気分解の際、電極上に、鉛、銅、亜鉛等の金属が析出し、濾液中から除去される。析出した鉛等の金属は、別途定期的に陽極上から回収する。
【００３３】
［タリウム分離工程］
タリウム分離機１２に、反応析出槽１１から排出される酸化タリウムが析出した懸濁状の濾液を導入して加圧・脱水し、酸化タリウムを含むケーキ状のスラッジと濾液とに分離する。この濾液は、反応槽２１に送られることで循環使用される。
このようにして得られた酸化タリウムは、９０％以上の純度を確保することができる。したがって、タリウムを高純度の酸化タリウムとして容易に得ることができる。
また、この酸化タリウムが析出した懸濁状の濾液は、非常に微粒子でなかなか沈殿しづらいが、静置することにより、沈降分離することもできる。
【００３４】
以上説明したように、本実施形態のタリウムの回収方法によれば、セメント製造設備のサスペンションプレヒータ１の最上段のサイクロン１ｄから排出される燃焼ガス、あるいは、セメントキルン３の窯尻部に設けられ塩素を抽気する脱塩パイパス装置（図示略）から排出される燃焼ガスに含まれるタリウムを回収する方法であり、このサスペンションプレヒータのガス出口またはセメントキルンの脱塩装置のガス出口より下流の燃焼ガスに含まれる塵埃を捕集し、この捕集された塵埃を水洗してスラリーまたは水溶液を得、このスラリーまたは水溶液を固液分離し、タリウムを回収するので、高純度のタリウムを容易かつ安価に得ることができる。
また、分離された固形分を、セメント製造設備のセメント原料として有効利用することができ、セメント製造設備における製造コストの削減を図ることができる。
【００３５】
本実施形態のタリウムの回収装置によれば、セメント製造設備のサスペンションプレヒータのガス出口またはセメントキルンの脱塩装置のガス出口より下流の燃焼ガスの流路にて該燃焼ガスに含まれる塵埃を捕集するスタビライザ５、電気集塵機６およびバグフィルタ７と、この捕集された塵埃を水洗してスラリーまたは水溶液を得る水洗槽８と、この水洗手段にて得られたスラリーまたは水溶液を固液分離する濾過機９と、タリウムイオンを含む濾液に直流電流を通電することにより、この濾液に溶存するタリウムイオンを酸化タリウムとして析出させる反応析出槽１１とを備えたので、高純度のタリウムを容易かつ安価に得ることができる。
また、分離された固形分を、セメント製造設備のセメント原料として有効利用することができ、セメント製造設備における製造コストの削減を図ることができる。
【実施例】
【００３６】
以下、本発明のセメント製造設備におけるタリウムの回収方法について実施例を挙げて具体的に説明するが、本発明はその要旨を超えない限り、以下の実施例によって何ら制限されるものではない。
【００３７】
本実施例で用いるダストとしては、セメント製造設備のサスペンションプレヒータ１の最上段のサイクロン１ｄから排出される燃焼ガスからスタビライザ５により捕集したスタビダスト、上記の燃焼ガスから電気集塵機６により捕集したＥＰダスト、上記の燃焼ガスからバグフィルタ７により捕集したバグダストの３種類のダストを用いた。
これらのダストにおけるタリウム（Ｔｌ）の含有量を表１に示す。
【００３８】
【表１】
0005125629.tif 000002
【００３９】
通常、燃焼ガスのダスト中には、数百〜数千ｐｐｍ程度のタリウムが含まれており、より微細な粒子に付着している。このダストのタリウム含有率を捕集箇所毎にみれば、スタビダストでは５００ｍｇ／ｋｇ、ＥＰダストでは１３００ｍｇ／ｋｇ、バグダストでは２２００ｍｇ／ｋｇであるから、セメント製造プロセスの下段に行くほど、高濃度になっていることが分かる。
【００４０】
次いで、これらのダストを質量比で、ダスト：新水＝１：１０となるように混合して３種類のスラリーを作製し、各スラリーをケーキ（固形分）とタリウムイオンを含む濾液に分離した。各濾液中のタリウムの濃度を表２に示す。
【００４１】
【表２】
0005125629.tif 000003
【００４２】
この表によれば、最も好ましいのは、バグダストである。このバグダストは、タリウム濃度が高く、粉塵捕集効率も高く、燃焼ガスからの放出も少なく、発生するダストも少ないので、タリウムの除去および回収を行うのに好ましい。
【００４３】
また、ＥＰダストを、洗浄水として２種類のｐＨの水酸化カリウム（ＫＯＨ）水溶液を用い、これらの水溶液を用いて洗浄して得られたスラリー中のタリウムの濃度を測定し、ＥＰダストを新水（ｐＨ未調整）にて水洗した場合のスラリー中のタリウムの濃度と比較した。
測定結果を表３および図２に示す。
【００４４】
【表３】
0005125629.tif 000004
【００４５】
表３および図２によれば、強アルカリ水を用いることにより、ダストに含有するタリウムの溶出量、すなわちスラリー中のタリウムの濃度を極大化することができることが分かった。
また、このようにして回収されたタリウムは、粉末Ｘ線回折により、結晶性の良い酸化タリウム（Ｔｌ２Ｏ３）であることが確認された。また、酸化タリウム（Ｔｌ２Ｏ３）以外の回折線は認められず、高純度の酸化タリウム（Ｔｌ２Ｏ３）であることが確認された。
【図面の簡単な説明】
【００４６】
【図１】本発明の一実施形態のタリウムの回収装置を付設したセメント製造設備を示す模式図である。
【図２】スラリーのｐＨとタリウムの濃度との関係を示す図である。
【符号の説明】
【００４７】
１  サスペンションプレヒータ
１ａ〜１ｄ  サイクロン
２  仮焼炉
３  セメントキルン
４  クリンカクーラ
５  スタビライザー
６  電気集塵機（ＥＰ）
７  バグフィルタ
８  水洗槽
９  濾過機
１０  タリウム分離装置
１１  反応析出槽
１２  タリウム分離機
１３  煙突
【図１】
0005125629.tif 000005
【図２】
0005125629.tif 000006